(57)【特許請求の範囲】
【請求項１】
ポリスチレン換算の重量平均分子量が５０００〜５００００であるビスフェノール型エポキシ樹脂（Ａ）、平均官能基数２．５以上のエポキシ樹脂（Ｂ）、及び、
【化１】
0003861552.tif 000007
（一般式１中、Ｒ１、Ｒ２、Ｒ３は、アミノ基、アルキル基、フェニル基、ヒドロキシル基、ヒドロキシルアルキル基、酸基、シアノ基のいずれかを表わす。）前記中、Ｒ１、Ｒ２、Ｒ３のうちのいずれか２つ又は３つがアミノ基であるアミノ基含有トリアジン化合物とフェノール類とアルデヒド類との縮合反応物（Ｃ）を必須成分とすることを特徴とするエポキシ樹脂組成物。
【請求項２】
平均官能基数２．５以上のエポキシ樹脂（Ｂ）が、ノボラック型エポキシ樹脂である請求項１記載の組成物。
【請求項３】
ノボラック型エポキシ樹脂が、平均官能基数２．５〜１０のものである請求項２記載の組成物。
【請求項４】
ポリスチレン換算の重量平均分子量が５０００〜５００００であるビスフェノール型エポキシ樹脂（Ａ）と、平均官能基数２．５以上のエポキシ樹脂（Ｂ）との配合割合が、重量基準で、（Ａ）／（Ｂ）＝１／１〜１／１０の範囲である請求項１、２又は３記載の組成物。
【請求項５】
【化２】
0003861552.tif 000008
（一般式１中、Ｒ１、Ｒ２、Ｒ３は、アミノ基、アルキル基、フェニル基、ヒドロキシル基、ヒドロキシルアルキル基、酸基、シアノ基のいずれかを表わす。）前記中、Ｒ１、Ｒ２、Ｒ３のうちのいずれか２つ又は３つがアミノ基であるアミノ基含有トリアジン化合物とフェノール類とアルデヒド類との縮合反応物（Ｃ）が、
ｃ１：アミノ基含有トリアジン化合物とフェノール類とアルデヒド類との縮合反応物、
ｃ２：アミノ基含有トリアジン化合物とアルデヒド類との縮合反応物、
ｃ３：フェノール類とアルデヒド類との縮合反応物、
ｃ４：フェノール類、及び、
ｃ５：アミノ基含有トリアジン化合物
の混合物であって、かつ、
該混合物中に
−Ｘ−ＮＨ−ＣＨ2−ＮＨ−（ｃ６）
−Ｘ−ＮＨ−ＣＨ2−Ｙ−  （ｃ７）
（式中、Ｘはトリアジン骨格、Ｙはフェノール骨格を示す。ここで、フェノール骨格とはフェノール類に起因するフェノール構造部位を現し、また、トリアジン骨格とはアミノ基含有トリアジン化合物に起因するトリアジン構造部位を現す。）なる構造部位を（ｃ６）／（ｃ７）が０．６以下となる割合で含有する混合物として用いられるものである請求項１〜４の何れか１つに記載の組成物。
【請求項６】
硬化促進剤（Ｄ）及び有機溶剤（Ｅ）を含有するものである請求項１〜５の何れか１つに記載の組成物。
【請求項７】
請求項１〜６の何れか１つに記載のエポキシ樹脂組成物をクロス状基材に含浸後、それを積層し加熱加圧成形してなることを特徴とする電気積層板。
【発明の詳細な説明】
【０００１】
【発明の属する技術分野】
本発明は、エポキシ樹脂組成物及び積層板に関し、具体的には、塗料、半導体封止用組成物又は積層板用ワニスとして有用であり、特に積層板（プリント配線板）用ワニスとして密着性、耐熱性および耐湿性に優れた積層板を提供し得る難燃性エポキシ樹脂組成物、及びこれら性能を兼備した積層板に関する。
【０００２】
【従来の技術】
エポキシ樹脂は、その優れた密着性、電気特性（絶縁性）ゆえに電気電子材料部品を中心に幅広く使用されている。
【０００３】
これら電気電子材料部品には、ガラスエポキシ積層板が使用されているが、電気電子機器の小型化や高性能化に伴って積層板の高多層化、薄型化が進行している。またＩＣチップを直接搭載する半導体パッケージにおいては高温処理工程が多く、このため積層板においてはこのような高温での処理に耐えるための高いガラス転移温度（以下Ｔｇ）と耐湿耐熱性及び銅箔やガラスクロスの層間での良密着性が必要である。
【０００４】
そこで、Ｔｇを高くする方法として、一般に多官能エポキシ樹脂と、硬化剤としてジシアンジアミドやフェノールノボラック樹脂等を用いる技術が知られている。
【０００５】
しかしながら、多官能エポキシ樹脂とジシアンジアミドの組み合わせでは吸湿性が良好ではなく、多官能エポキシと多官能フェノールの組み合わせにおいても耐湿耐熱性が良好ではなかった。
【０００６】
また、、Ｔｇが高い積層板用樹脂の技術としては、ビスマレイミド樹脂を用いた技術も種々検討されているが、このような技術は耐熱性での向上は見られるものの、耐湿耐熱性がやはり十分でなく、更に電気積層板用途における密着性の低下も来すものであった。
【０００７】
そこで、電気積層板用途において、耐湿耐熱性を改善する技術として、例えば、特開平１１−２２８６７０号公報には、直鎖状の高分子量ビスフェノール型エポキシ樹脂に、多官能エポキシ樹脂を配合することによって、積層板の吸湿耐熱性の向上等を図った技術が開示されている、
【０００８】
【発明が解決しようとする課題】
しかし、特開平１１−２２８６７０号公報記載の発明は、パッケージ用基板等に使用するには、ＴｇがＴＭＡ法で１７０℃前後と低く、Ｔｇを高くするために多官能エポキシ樹脂の配合量を増やさなければならず、結果として密着性の低下が避けられないものであった。
【０００９】
即ち、本発明が解決しようとする課題は、エポキシ樹脂組成物において成形品の耐熱性、耐水性の物性に優れ、また電気積層板用途における耐湿耐熱性と密着性の性能を付与し得るエポキシ樹脂組成物、及び、耐湿耐熱性と密着性とを兼備した電気積層板を提供することにある。
【００１０】
【課題を解決するための手段】
本発明者等は、上記課題を解決すべく鋭意検討した結果、エポキシ樹脂に特定の分子量を持つビスフェノール型エポキシ樹脂（Ａ）、平均官能基数２．５以上のエポキシ樹脂（Ｂ）、及び、
【化３】
0003861552.tif 000002
（一般式１中、Ｒ１、Ｒ２、Ｒ３は、アミノ基、アルキル基、フェニル基、ヒドロキシル基、ヒドロキシルアルキル基、酸基、シアノ基のいずれかを表わす。）前記中、Ｒ１、Ｒ２、Ｒ３のうちのいずれか２つ又は３つがアミノ基であるアミノ基含有トリアジン化合物とフェノール類とアルデヒド類との縮合反応物（Ｃ）を必須成分とするエポキシ樹脂組成物とすることにより、成形品の耐熱性、耐水性が飛躍的に向上し、更に電気積層板用途において耐湿耐熱性と密着性とが良好となることを見出し、本発明を完成するに至った。
【００１１】
【発明の実施の形態】
即ち、本発明は、ポリスチレン換算の重量平均分子量が５０００〜５００００であるビスフェノール型エポキシ樹脂（Ａ）、平均官能基数２．５以上のエポキシ樹脂（Ｂ）、及び、
【化４】
0003861552.tif 000003
（一般式１中、Ｒ１、Ｒ２、Ｒ３は、アミノ基、アルキル基、フェニル基、ヒドロキシル基、ヒドロキシルアルキル基、酸基、シアノ基のいずれかを表わす。）前記中、Ｒ１、Ｒ２、Ｒ３のうちのいずれか２つ又は３つがアミノ基であるアミノ基含有トリアジン化合物とフェノール類とアルデヒド類との縮合反応物（以下、「アミノ基含有トリアジン縮合反応物」と略記する）（Ｃ）を必須成分であることを特徴とするエポキシ樹脂組成物及び電気積層板に関する。
【００１２】
本発明で用いるポリスチレン換算の重量平均分子量が５０００〜５００００であるビスフェノール型エポキシ樹脂（Ａ）は、特に制限されるものではないが、ゲルパーミエーションクロマトグラフィー（以下ＧＰＣ）での測定においてポリスチレン換算の重量平均分子量が５０００未満であるとＴｇの低下や密着性の向上効果が発現されない。一方、重量平均分子量が５００００を超えるとガラスクロスへの含浸性が悪化し、積層板成形時の樹脂流れが悪くなり、結局、密着性や耐湿耐熱性の低下を招く。
【００１３】
これらの性能バランスの点からビスフェノール型エポキシ樹脂（Ａ）の重量平均分子量は、２００００〜４５０００の範囲であることが好ましい。
【００１４】
ここで、ビスフェノール型エポキシ樹脂（Ａ）の製造方法は、特に限定されないが、例えば２官能のビスフェノール型エポキシ樹脂（ａ１）と２官能フェノール類（ａ２）とを直鎖状に重合させることにより得られる。（ａ１）としては、ビスフェノールＡ型エポキシ樹脂、ビスフェノールＦ型エポキシ樹脂、ビスフェノールＳ型エポキシ樹脂、ビスフェノールＡＤ型エポキシ樹脂及びこれらのハロゲン化物から選ばれる２官能エポキシ樹脂が挙げられ、ビスフェノール類（ａ２）としては、ビスフェノールＡ、ビスフェノールＦ、ビスフェノールＳ、及びこれらのハロゲン化物から選ばれる２官能フェノール等が挙げられる。  これらの中でも、ビスフェノールＡ型エポキシ樹脂とビスフェノールＡとの重合によって得られるものが、密着性、耐湿耐熱性がより向上する点から好ましい。
【００１５】
次に、平均官能基数２．５以上のエポキシ樹脂（Ｂ）としては、特に制限されるものではないが、具体的には、フェノールノボラック型エポキシ樹脂、臭素化フェノールノボラック型エポキシ樹脂、オルソクレゾールノボラック型エポキシ樹脂、ビスフェノールＡノボラック型エポキシ樹脂、ビスフェノールＡＤノボラック樹脂等のノボラック型エポキシ樹脂、トリシクロデセンオキサイド基を有するエポキシ樹脂、ジシクロペンタジエン型フェノール樹脂のエポキシ化物等の環式脂肪族エポキシ樹脂、ダイマー酸グリシジルエステル、トリグリシジルエステル等のグリシジルエステル型エポキシ樹脂、テトラグリシジルアミノジフェニルメタン、トリグリシジルｐ−アミノフェノール、トリグリシジル−ｐ−アミノフェノール、テトラグリシジルメタキシリレンジアミン、テトラグリシジルビスアミノメチルシクロヘキサン等のグリシジルアミン型エポキシ樹脂、トリアリルイソシアヌレート、トリグリシジルイソシアヌレート等の複素環式エポキシ樹脂、フロログリシノールトリグリシジルエーテル、トリヒドロキシビフェニルトリグリシジルエーテル、トリヒドロキシフェニルメタントリグリシジルエーテル、グリセリントリグリシジルエーテル、２−［４−（２，３−エポキシプロポキシ）フェニル］−２−［４−［１，１−ビス［４−（２，３−エポキシプロポキシ）フェニル］エチル］フェニル］プロパン、１，３−ビス［４−［１−［４−（２，３−エポキシプロポキシ）フェニル］−１−［４−［１−［４−（２，３−エポキシプロポキシ）フェニル］−１−メチルエチル］フェニル］エチル］フェノキシ］−２−プロパノール等の３官能型エポキシ樹脂、テトラヒドロキシフェニルエタンテトラグリシジルエーテル、テトラグリシジルベンゾフェノン、ビスレゾルシノールテトラグリシジルエーテル、テトラグリシドキシビフェニル等の４官能型エポキシ樹脂などが挙げられる。また、エポキシ樹脂（Ｂ）中の平均官能基数は、特に機械特性と耐熱性とのバランスの点から２．５〜１０であることが好ましい。
【００１６】
これらのなかでも、機械特性と耐熱性とのバランスが良好なことからノボラック型エポキシ樹脂又は環式脂肪族エポキシ樹脂が好ましく、また、後者の中でもジシクロペンタジエン型フェノール樹脂のエポキシ化物は耐湿性、電気特性の向上効果が顕著となる。また、難燃性が必要とされる場合は、臭素化フェノールノボラック型エポキシ樹脂や適宜テトラブロモビスフェノール型エポキシ樹脂を併用することが有用である。
【００１７】
これらの平均官能基数２．５以上のエポキシ樹脂（Ｂ）は、その使用にあたって１種類のみに限定されるものではなく、２種類以上の併用も可能である。また、上記の各エポキシ樹脂と共に、一部以下の化合物、即ち、ｎ−ブチルグリシジルエーテル、アリルグリシジルエーテル、２−エチルヘキシルグリシジルエーテル、スチレンオキサイド、フェニルグリシジルエーテル、クレジルグリシジルエーテル、Ｐ．Ｓｅｃ−ブチルフェニルグリシジルエーテル、グリシジルメタクリレート、ビニルシクロヘキセンモノエポキサイド等の１官能性エポキシ化合物を用してよい。
【００１８】
次に、アミノ基含有トリアジン縮合反応物（Ｃ）は、電気積層板用途において、耐熱性、耐水性、密着性を付与すると共に、更に非ハロゲン系の難燃性付与の効果を発現させることができる。
【００１９】
この様なアミノ基含有トリアジン縮合反応物（Ｃ）は、特に制限されるものではないが、アミノ基含有トリアジン化合物と、フェノール類と、アルデヒド類とを縮合反応させて得られる、種々の化合物の混合物（以下、これを「混合物（ｃ）」と略記する）として用いることが好ましい。
【００２１】
ここで用いられるフェノール類としては、特に限定されるものではなく、例えば、フェノール、ｏ−クレゾール、ｍ−クレゾール、ｐ−クレゾール、キシレノール、エチルフェノール、ブチルフェノール、ノニルフェノール、オクチルフェノール等のアルキルフェノール類、ビスフェノールＡ、ビスフェノールＦ、ビスフェノールＳ、ビスフェノールＡＤ、テトラメチルビスフェノールＡ、レゾルシン、カテコール等の多価フェノール類、モノヒドロキシナフタレン、ジヒドロキシナフタレン等のナフトール類、その他フェニルフェノール、アミノフェノール等が挙げられる。これらのフェノール類は、単独又は２種類以上併用で使用可能であるが、最終的な硬化物が難燃性に優れ、且つアミノ基含有トリアジン化合物との反応性に優れる点からフェノールが好ましい。
【００２２】
次に、アミノ基含有トリアジン化合物は、下記一般式１に示すものである。
【００２３】
【化１】
0003861552.tif 000004
【００２４】
（一般式１中、Ｒ1、Ｒ２、Ｒ３は、アミノ基、アルキル基、フェニル基、ヒドロキシル基、ヒドロキシルアルキル基、酸基、シアノ基のいずれかを表わす。）
【００２５】
前記一般式１で示される化合物のなかでも特に、反応性に優れる点から前記中、Ｒ1、Ｒ2、Ｒ3のうちのいずれか２つ又は３つがアミノ基であるメラミン、アセトグアナミン、ベンゾグアナミンなどのグアナミン誘導体に代表されるアミノ基含有トリアジン化合物が好ましい。
【００２６】
これらの化合物も使用にあたって１種類のみに限定されるものではなく２種以上を併用することも可能である。
【００２７】
次に、アルデヒド類は、特に限定されるものではないが、取扱いの容易さの点からホルムアルデヒドが好ましい。ホルムアルデヒドとしては、限定するものではないが、代表的な供給源としてホルマリン、パラホルムアルデヒド等が挙げられる。
【００２８】
これらアミノ基含有トリアジン化合物と、フェノール類と、アルデヒド類とを縮合反応させて得られる混合物（ｃ）は、難燃性の改善効果が顕著なものとなり好ましい。
【００２９】
混合物（ｃ）としては、具体的には、
ｃ１：アミノ基含有トリアジン化合物とフェノール類とアルデヒド類との縮合反応物、
ｃ２：アミノ基含有トリアジン化合物とアルデヒド類との縮合反応物、
ｃ３：フェノール類とアルデヒド類との縮合反応物、
ｃ４：フェノール類、
ｃ５：アミノ基含有トリアジン化合物の混合物であって、かつ、
【００３０】
該混合物中に
−Ｘ−ＮＨ−ＣＨ2−ＮＨ−（ｃ６）
−Ｘ−ＮＨ−ＣＨ2−Ｙ−  （ｃ７）
（式中、Ｘはトリアジン骨格、Ｙはフェノール骨格を示す。ここで、フェノール骨格とはフェノール類に起因するフェノール構造部位を現し、また、トリアジン骨格とはアミノ基含有トリアジン化合物に起因するトリアジン構造部位を現す。）なる構造部位を（ｃ６）／（ｃ７）が０．６以下となる割合で含有するものが難燃効果の改善効果が飛躍的に向上し、かつ、エポキシ樹脂（Ａ）との相溶性、耐熱性に優れる点から好ましい。
【００３１】
混合物（ｃ）中、未反応成分たるフェノール類（ｃ４）、アミノ基含有トリアジン化合物（ｃ５）は、若干残ってもよいが、３重量％以下の範囲であることが好ましい。
【００３２】
本発明において、アミノ基含有トリアジン化合物と、フェノール類と、アルデヒド類とを縮合反応させて得られる前記混合物（ｃ）は、混合物（ｃ）中の窒素原子含有量として５重量％以上、なかでも８重量％以上が好ましく、また、ボールアンドリング法によるグリセリン中で測定した軟化点が５０℃以上、好ましくは８０℃以上が好ましい。また、コーンプレート型粘度計で測定した１５０℃での溶融粘度が０．１Ｐａ・ｓ以上、好ましくは０．３Ｐａ・ｓ以上が好ましい。
【００３３】
本発明においては、上記（Ａ）〜（Ｃ）に加え、更に必要に応じて硬化促進剤（Ｄ）を併用することが好ましい。
【００３４】
硬化促進剤（Ｄ）についても公知慣用のものがいずれも使用できるが、例えば、ベンジルジメチルアミン等の第３級アミン、イミダゾール、有機酸金属塩、ルイス酸、アミン錯塩等が挙げられ、これらは単独のみならず２種以上の併用も可能である。
【００３５】
また、本発明の組成物は、上記した各成分に加え、更に有機溶剤（Ｅ）を使用してもよく、特に電気積層板用組成物としては、この有機溶剤（Ｅ）は必須の成分となる。ここで、使用し得る有機溶媒（Ｅ）は、特に限定されるものではないが、例えば、アセトン、メチルエチルケトン、メチルイソブチルケトン、メタノール、エタノール、イソプロピルアルコール、ｎ−ブタノール、メトキシプロパノール、メチルセロソルブ、エチルカルビトール、酢酸エチル、キシレン、トルエン、シクロヘキサノール、Ｎ，Ｎ−ジメチルホルムアミドなどが挙げられ、これらの溶剤は、適宜に２種または、それ以上の混合溶剤として使用することも可能である。
【００３６】
有機溶媒の使用量は特に制限されるものではないが、特に電気積層板用としては、ガラスクロスへの含浸性の点から、固形分換算で２０〜８０重量％となる範囲であることが好ましい。
【００３７】
本発明のエポキシ樹脂組成物には、さらに必要に応じて種々の添加剤、難燃剤、充填剤等を適宜配合することが出来る。
【００３８】
上記した本発明のエポキシ樹脂組成物は、電気積層板用として極めて有用であるが、その他各種配合成分の調整により例えば接着剤、注型、塗料等の各種用途や、また、耐熱性を低下させることなく、非ハロゲン系の難燃性硬化物を得られることから、封止、積層、塗料などの用途特にガラスエポキシ積層板やＩＣ封止材用にも適用可能であり、さらに金属密着性に優れるのでレジストや塗料用途にも適する被覆用エポキシ樹脂組成物としても使用できる。
【００３９】
また、電気積層板用としては銅箔との密着性に優れる点から樹脂付き銅箔等のいわゆるビルドアップ積層板用組成物として特に有用である。
【００４０】
上記した本発明のエポキシ樹脂組成物から積層板を製造する方法としては、特に制限されなく、公知慣用の方法によって製造することができるが、例えばガラスクロス等の基板に本発明のエポキシ樹脂組成物を樹脂量３０〜７０重量％となる割合で含浸してプリプレグとし、次いでこのプリプレグの１〜１０枚を加熱プレスして得る方法が挙げられる。
【００４１】
【実施例】
次に本発明を参考例、実施例および比較例により具体的に説明する。尚、例中において「部」および「％」は特に断りのない限りすべて重量基準である。尚、各試験は以下の方法に従った。
［ピール強度］  ＪＩＳ−Ｃ６４８１に準拠した。
［層間剥離強度］  ＪＩＳ−Ｃ６４８１に準拠した。
［Ｔｇ（ガラス転移温度）］ＴＭＡ法にて測定。昇温スピード１０℃／ｍｉｎ
［吸水率；ＰＣＴ（プレッシャークッカー試験）にて１２１℃／湿度１００％で処理した前後の重量変化（ｗｔ％）を吸水率として測定］
［吸湿耐ハンダ性；ＰＣＴ処理後の積層板を２６０℃のハンダ浴に３０秒浸せきさせてその状態変化を観察した］
判定基準：◎：外観変化なし、△：ミーズリングあり、×：フクレ発生
【００４２】
合成例１
アミノ基含有トリアジン縮合反応物（Ｃ）は、以下の方法で合成した。フェノール９４部、メラミン１５部、ベンゾグアナミン５部に４１．５％ホルマリン４５部、およびトリエチルアミン０．４部を加え、系内のＰＨを８．２に調整し、発熱に注意しながら徐々に１００℃まで昇温した。１００℃にて５時間反応させた後、常圧下にて水を除去しながら１２０℃まで２時間かけて昇温した。次に還流下にて３時間反応させた後、常圧下にて水を除去しながら１４０℃まで２時間かけて昇温した。還流下で３時間反応させた後、常圧下にて水を除去しながら１６０℃まで２時間かけて昇温した。更に還流下で３時間反応させた後、常圧下にて水を除去しながら１８０℃まで２時間かけて昇温した。次に減圧下にて未反応のフェノールを除去し、該アミノ基含有トリアジン縮合反応物を得た。
【００４３】
以下、このアミノ基含有トリアジン縮合反応物をアミノトリアジンノボラック樹脂と称する。得られたアミノトリアジンノボラック樹脂は、窒素含有量１４％、水酸基当量１３５ｇ／ｅｑで、且つ明細書記載の下記構造部位の比率は、
−Ｘ−ＮＨ−ＣＨ２−ＮＨ−（ｃ６）
―Ｘ−ＮＨ−ＣＨ２−Ｙ−  （ｃ７）
（式中、Ｘはトリアジン骨格，Ｙはフェノール骨格を示す。ここで、フェノール骨格とはフェノール類に起因するフェノール構造部位を現し、また、トリアジン骨格とはアミノ基含有トリアジン化合物に起因するトリアジン構造部位を現す。）（ｃ６）／（ｃ７）＝０．０７であった。
【００４４】
実施例１
ポリスチレン換算の重量平均分子量が３００００、エポキシ当量が３５００ｇ／ｅｑである直鎖状ビスフェノールＡ型エポキシ樹脂１３部とエポキシ当量が２０６ｇ／ｅｑのビスフェノールＡノボラック型エポキシ樹脂４２部、エポキシ当量が４００ｇ／ｅｑのテトラブロムビスフェノールＡ型エポキシ樹脂４５部、合成例１記載のアミノトリアジンノボラック樹脂４３部をメチルセロソルブ、メチルエチルケトンの混合溶剤に溶解してワニスを調整した。このワニスに硬化促進剤２エチル４メチルイミダゾールを加えて、不揮発分（ＮＶ）が５５％なる混合溶液を調製した。また、硬化促進剤量はプリプレグのゲルタイムが１７０℃で１２０秒になる割合にした。
【００４５】
しかるのち、それぞれの混合溶液を用い、基材であるガラスクロスＷＥＡ  ７６２８  Ｈ２５８Ｎ〔日東紡（株）製〕に含浸させ、１６０℃３分乾燥させて樹脂分４０％のプリプレグを作製した。
【００４６】
次いで、得られたプリプレグを８枚重ね合わせ、圧力３．９ＭＮ／ｍ２、加熱温度１７０℃、加熱時間１２０分の条件で硬化させて積層板を作製した。次いで、上記各種の評価試験を行った。結果を表１に示す。
【００４７】
得られた積層板について、ピール強度、層間剥離強度、難燃性、Ｔｇ（ガラス転移温度）、ＰＣＴ吸水率、耐ハンダ性の各物性を試験した。その結果を表１に示す。
【００４８】
実施例２
ポリスチレン換算の重量平均分子量が３００００、エポキシ当量が３５００ｇ／ｅｑである直鎖状ビスフェノールＡ型エポキシ樹脂１３部とエポキシ当量が２７７ｇ／ｅｑのジシクロペンタジエン型エポキシ樹脂４２部、エポキシ当量が４００ｇ／ｅｑのテトラブロムビスフェノールＡ型エポキシ樹脂４５部、合成例１記載のアミノトリアジンノボラック樹脂３６部をメチルセロソルブ、メチルエチルケトンの混合溶剤に溶解してワニスを調整した。このワニスを実施例１と同様にしてプリプレグ及び積層板を作製した。次いで、上記各種の評価試験を行った。結果を表１に示す。
【００４９】
得られた積層板について、ピール強度、層間剥離強度、難燃性、Ｔｇ（ガラス転移温度）、ＰＣＴ吸水率、耐ハンダ性の各物性を試験した。その結果を表１に示す。
【００５０】
実施例３
ポリスチレン換算の重量平均分子量が２１０００、エポキシ当量が２５００ｇ／ｅｑである直鎖状ビスフェノールＡ型エポキシ樹脂１０部とエポキシ当量が２１６ｇ／ｅｑのクレゾールノボラック型エポキシ樹脂４５部、エポキシ当量が４００ｇ／ｅｑのテトラブロムビスフェノールＡ型エポキシ樹脂４５部、合成例１記載のアミノトリアジンノボラック樹脂４４部をメチルセロソルブ、メチルエチルケトンの混合溶剤に溶解してワニスを調整した。このワニスを実施例１と同様にしてプリプレグ及び積層板を作製した。次いで、上記各種の評価試験を行った。結果を表１に示す。
【００５１】
得られた積層板について、ピール強度、層間剥離強度、難燃性、Ｔｇ（ガラス転移温度）、ＰＣＴ吸水率、耐ハンダ性の各物性を試験した。その結果を表１に示す。
【００５２】
実施例４
ポリスチレン換算の重量平均分子量が４２０００、エポキシ当量が９０００ｇ／ｅｑである直鎖状ビスフェノールＡ型エポキシ樹脂８部とエポキシ当量が２０６ｇ／ｅｑのビスフェノールＡノボラック型エポキシ樹脂４７部、エポキシ当量が４００ｇ／ｅｑのテトラブロムビスフェノールＡ型エポキシ樹脂４５部、合成例１記載のアミノトリアジンノボラック樹脂４６部をメチルセロソルブ、メチルエチルケトンの混合溶剤に溶解してワニスを調整した。このワニスを実施例１と同様にしてプリプレグ及び積層板を作製した。
【００５３】
得られた積層板について、ピール強度、層間剥離強度、難燃性、Ｔｇ（ガラス転移温度）、ＰＣＴ吸水率、耐ハンダ性の各物性を試験した。その結果を表１に示す。
【００５４】
実施例５
ポリスチレン換算の重量平均分子量が３００００、エポキシ当量が３５００ｇ／ｅｑである直鎖状ビスフェノールＡ型エポキシ樹脂１０部とエポキシ当量が２１６ｇ／ｅｑのクレゾールノボラック型エポキシ樹脂３５部、エポキシ当量が１４３ｇ／ｅｑのグリシジルアミン型エポキシ樹脂１０部、エポキシ当量が４００ｇ／ｅｑのテトラブロムビスフェノールＡ型エポキシ樹脂４５部、合成例１記載のアミノトリアジンノボラック樹脂４７部をメチルセロソルブ、メチルエチルケトンの混合溶剤に溶解してワニスを調整した。このワニスを実施例１と同様にしてプリプレグ及び積層板を作製した。
【００５５】
得られた積層板について、ピール強度、層間剥離強度、難燃性、Ｔｇ（ガラス転移温度）、ＰＣＴ吸水率、耐ハンダ性の各物性を試験した。その結果を表１に示す。
【００５６】
比較例１
エポキシ当量が２０６ｇ／ｅｑのビスフェノールＡノボラック型エポキシ樹脂５５部、エポキシ当量が４００ｇ／ｅｑのテトラブロムビスフェノールＡ型エポキシ樹脂４５部、水酸基当量１０５ｇ／ｅｑのフェノールノボラック樹脂４０部をメチルセロソルブ、メチルエチルケトンの混合溶剤に溶解してワニスを調整した。このワニスを実施例１〜５と同様にしてプリプレグ及び積層板を作製した。
【００５７】
得られた積層板について、ピール強度、層間剥離強度、難燃性、Ｔｇ（ガラス転移温度）、ＰＣＴ吸水率、耐ハンダ性の各物性を試験した。その結果を表２に示す。
【００５８】
比較例２
エポキシ当量が２７７ｇ／ｅｑのジシクロペンタジンエン型エポキシ樹脂５５部、エポキシ当量が４００のテトラブロムビスフェノールＡ型エポキシ樹脂４５部、水酸基当量１０５のフェノールノボラック樹脂３３部をメチルセロソルブ、メチルエチルケトンの混合溶剤に溶解してワニスを調整した。このワニスを実施例１〜５と同様にしてプリプレグ及び積層板を作製した。
【００５９】
得られた積層板について、ピール強度、層間剥離強度、難燃性、Ｔｇ（ガラス転移温度）、ＰＣＴ吸水率、耐ハンダ性の各物性を試験した。その結果を表２に示す。
【００６０】
比較例３
エポキシ当量が２１６ｇ／ｅｑのクレゾールノボラック型エポキシ樹脂５５部、エポキシ当量が４００ｇ／ｅｑのテトラブロムビスフェノールＡ型エポキシ樹脂４５部、水酸基当量１１５のビスフェノールＡノボラック樹脂３５部をメチルセロソルブ、メチルエチルケトンの混合溶剤に溶解してワニスを調整した。このワニスを実施例１〜５と同様にしてプリプレグ及び積層板を作製した。
【００６１】
得られた積層板について、ピール強度、層間剥離強度、難燃性、Ｔｇ（ガラス転移温度）、ＰＣＴ吸水率、耐ハンダ性の各物性を試験した。その結果を表２に示す。
【００６２】
比較例４
エポキシ当量が２１６ｇ／ｅｑのクレゾールノボラック型エポキシ樹脂５５部、エポキシ当量が４００ｇ／ｅｑのテトラブロムビスフェノールＡ型エポキシ樹脂４５部、合成例１記載のアミノトリアジンノボラック樹脂４３部をメチルセロソルブ、メチルエチルケトンの混合溶剤に溶解してワニスを調整した。このワニスを実施例１〜５と同様にしてプリプレグ及び積層板を作製した。
【００６３】
得られた積層板について、ピール強度、層間剥離強度、難燃性、Ｔｇ（ガラス転移温度）、ＰＣＴ吸水率、耐ハンダ性の各物性を試験した。その結果を表２に示す。
【００６４】
比較例５
ポリスチレン換算の重量平均分子量が３００００、エポキシ当量が３５００ｇ／ｅｑである直鎖状ビスフェノールＡ型エポキシ樹脂１０部と、エポキシ当量が２１６ｇ／ｅｑのクレゾールノボラック型エポキシ樹脂４５部、エポキシ当量が４００のテトラブロムビスフェノールＡ型エポキシ樹脂４５部、水酸基当量１０５ｇ／ｅｑのフェノールノボラック樹脂３３部をメチルセロソルブ、メチルエチルケトンの混合溶剤に溶解してワニスを調整した。このワニスを実施例１〜５と同様にしてプリプレグ及び積層板を作製した。
【００６５】
得られた積層板について、ピール強度、層間剥離強度、難燃性、Ｔｇ（ガラス転移温度）、ＰＣＴ吸水率、耐ハンダ性の各物性を試験した。その結果を表２に示す。
【００６６】
【表１】
0003861552.tif 000005
【００６７】
【表２】
0003861552.tif 000006
【００６８】
【発明の効果】
本発明によれば、エポキシ樹脂組成物において成形品の耐熱性、耐水性の物性に優れ、また電気積層板用途における耐湿耐熱性と密着性の性能を付与し得るエポキシ樹脂組成物、及び、耐湿耐熱性と密着性とを兼備した電気積層板を提供できる。
【００６９】
従って、本発明の組成物は、電気電子、接着剤、注型、塗料等種々の分野に使用出来、とりわけ電気積層用途において有用である。